(57)【要約】本発明の一実施形態による微細構造体基盤薬物注入装置の製造方法は、製作しようとする微細構造体と対応する形状が形成された成形モールドを準備する成形モールド準備段階と、前記成形モールドに生分解性素材混合液を塗布する生分解性素材混合液塗布段階と、前記成形モールドに塗布された前記生分解性素材混合液を乾燥して前記微細構造体が形成されたニードルフィルムを形成する１次乾燥段階と、前記微細構造体によって形成された充填空間に薬物を充填する薬物充填段階と、前記ニードルフィルムを乾燥する２次乾燥段階を含み、前記２次乾燥段階を経た前記充填空間には前記薬物が収容された領域以外の領域に内部空間部が形成される。
2022500177.tif 000002
【特許請求の範囲】
【請求項１】
微細構造体基盤薬物注入装置を製造する方法において、
製作しようとする微細構造体と対応する形状が形成された成形モールドを準備する成形モールド準備段階；
前記成形モールドに生分解性素材混合液を塗布する生分解性素材混合液塗布段階；
前記成形モールドに塗布された前記生分解性素材混合液を乾燥して前記微細構造体が形成されたニードルフィルムを形成する１次乾燥段階；
前記微細構造体によって形成された充填空間に薬物を充填する薬物充填段階；
前記ニードルフィルムを乾燥する２次乾燥段階；を含み、
前記２次乾燥段階を経た前記充填空間には前記薬物が収容された領域以外の領域に内部空間部が形成される、微細構造体基盤薬物注入装置の製造方法。
【請求項２】
前記薬物充填段階で前記充填空間に充填される薬物は流体状態であり、
前記薬物充填段階で前記充填空間に充填された前記薬物の少なくとも一部が前記微細構造体に浸透する、請求項１に記載の微細構造体基盤薬物注入装置の製造方法。
【請求項３】
前記薬物充填段階で前記充填空間に充填される前記薬物の液滴直径は１，０００μｍ以内の範囲を有する、請求項２に記載の微細構造体基盤薬物注入装置の製造方法。
【請求項４】
前記薬物充填段階以前に前記充填空間に充填される固体状態の薬物を製作する固体薬物製作段階；をさらに含み、
前記固体薬物製作段階は、
流体状態の薬物を固体薬物製作モールドに充填する流体薬物充填段階；
製作しようとする前記固体状態の薬物の形状と対応する形状モールドが前記固体薬物製作モールドと結合されるモールド結合段階；
前記流体状態の薬物が前記固体状態の薬物に相変化するように薬物を処理する薬物処理段階；を含む、請求項１に記載の微細構造体基盤薬物注入装置の製造方法。
【請求項５】
前記モールド結合段階で前記形状モールドは前記薬物の形状を前記充填空間内部形状と対応する三角形に形成し、前記充填空間の一部分の領域に配置されるようにする構造で形成されて前記固体薬物製作モールドと結合される、請求項４に記載の微細構造体基盤薬物注入装置の製造方法。
【請求項６】
前記モールド結合段階で前記形状モールドは前記薬物をＶ字形状に形成し、一部分は前記充填空間の一部領域に配置され、他部分は前記充填空間の外部領域に配置されるようにする構造で形成されて前記固体薬物製作モールドと結合される、請求項４に記載の微細構造体基盤薬物注入装置の製造方法。
【請求項７】
前記モールド結合段階で前記形状モールドは前記薬物をＶ字形状に形成し、前記充填空間の一部分の領域に配置されるようにする構造で形成されて前記固体薬物製作モールドと結合される、請求項４に記載の微細構造体基盤薬物注入装置の製造方法。
【請求項８】
微細構造体基盤薬物注入装置を製造する方法において、
製作しようとする微細構造体と対応する形状が形成された成形モールドを準備する成形モールド準備段階；
前記成形モールドに生分解性素材混合液を塗布する生分解性素材混合液塗布段階；
前記成形モールドに塗布された前記生分解性素材混合液を乾燥して前記微細構造体が形成されたニードルフィルムを形成する１次乾燥段階；
前記微細構造体の外側面に薬物をコーティングする薬物コーティング段階；および
前記ニードルフィルムを乾燥する２次乾燥段階；を含み、
前記１次乾燥段階で前記微細構造体によって形成された充填空間には内部に気体が収容される内部空間部が形成される、微細構造体基盤薬物注入装置の製造方法。
【請求項９】
微細構造体が形成されたニードルフィルム；
前記微細構造体によって形成された充填空間の少なくとも一部分に充填された薬物；
前記充填空間の中の前記薬物が収容された領域以外の空間に該当し、気体が収容される内部空間部；を含む、微細構造体基盤薬物注入装置。
【請求項１０】
前記薬物は流体状態であり、
前記充填空間に充填された前記薬物の少なくとも一部が前記微細構造体に浸透された、請求項９に記載の微細構造体基盤薬物注入装置。
【請求項１１】
前記薬物の液滴直径は１，０００μｍ以内の範囲を有する、請求項１０に記載の微細構造体基盤薬物注入装置。
【請求項１２】
前記薬物は固体状態であり、
前記薬物の形状は前記充填空間内部形状と対応する三角形に形成されて、前記充填空間の少なくとも一部分の領域に配置される、請求項９に記載の微細構造体基盤薬物注入装置。
【請求項１３】
前記薬物は固体状態であり、
前記薬物の形状はＶ字形状であり、一部分は前記充填空間の少なくとも一部分の領域に配置され、他部分は前記充填空間の外部に配置される、請求項９に記載の微細構造体基盤薬物注入装置。
【請求項１４】
前記薬物は固体状態であり、
前記薬物の形状がＶ字形状に形成されて、前記充填空間の少なくとも一部分の領域に配置される、請求項９に記載の微細構造体基盤薬物注入装置。
【請求項１５】
微細構造体が形成されたニードルフィルム；
前記微細構造体の外側面にコーティングされた薬物；
少なくとも一部分が前記微細構造体によって形成された充填空間に配置される内部空間部；を含む、微細構造体基盤薬物注入装置。
【発明の詳細な説明】
【技術分野】
【０００１】
本発明は微細構造体基盤薬物注入装置およびその製造方法に関するものであって、より詳しくは充填空間に薬物が収容された領域以外の領域に内部空間部を形成し、充填された薬物が微細構造体に形成されたホール内側に浸透して充填空間だけでなく微細構造体の先端部にも薬物が分布することによって微細構造体の形状を維持し薬物の漏出を防止し薬物に含まれている有効成分の皮膚浸透度および伝達効率を向上させることができる微細構造体基盤薬物注入装置およびその製造方法に関するものである。
【背景技術】
【０００２】
一般に、薬物伝達システム（Ｄｒｕｇ  Ｄｅｌｉｖｅｒｙ  Ｓｙｓｔｅｍ、ＤＤＳ）は、薬理学的活性を有する物質を多様な物理化学的技術を用いて最適の効力を発揮するように細胞、組織、臓器および器官への伝達を制御する一連の技術を意味する。
【０００３】
このような薬物伝達システムは、経口で薬物を摂取する経口型薬物伝達システムと、注射器などを使用して局部に薬物を注入する経皮透過型薬物伝達システムなどを含む。
【０００４】
このうち、経皮透過型薬物伝達システムは薬物のような薬剤学的物質を効率的でありながらも安全に投与することができて既にかなり以前から重要に認識されてきたが、痛みの同伴と薬物の一時的注入という問題点を有している。
【０００５】
このような注射器の短所を改善するために、注射器のニードルよりはるかに小さいマイクロサイズの経皮透過型ニードルが製作されて活用されている。
【０００６】
このようなマイクロニードルは皮膚美容または治療のための薬物を皮膚組織内に注入するか、皮膚の内部から血液のような体液の抽出のための器具として使用され、皮膚疾患の治療や疾病の予防注射などのように多くの分野で使用されている。
【０００７】
このようなマイクロニードルを用いて薬物を伝達する方法としては、薬物をニードル表面にコーティングする場合と、ニードル内部に薬物を充填する場合などがあり、ニードル内部に薬物が充填される場合、ニードルは生分解性材質から構成されてニードルが経皮を透過し、経皮を透過した領域のニードルが溶解されることによって充填された薬物が皮膚組織内に注入される。
【０００８】
しかし、大部分のマイクロニードルは生分解性材質内に空いた空間なく薬物を注入して製造過程中に生分解性材質内への薬物浸透によってマイクロニードルの形状が収縮されるか充填された薬物がマイクロニードル外部に漏出される問題点と、生分解性材質から構成されたニードルが溶解される時間中には薬物が注入されないので、即刻の薬物の注入が難しいだけでなく皮膚浸透度および伝達効率が低下する問題点がある。
【発明の概要】
【発明が解決しようとする課題】
【０００９】
本発明の一側面は、充填空間に薬物が収容された領域以外の領域に内部空間部を形成し、充填された薬物が微細構造体に形成されたホール内側に浸透して充填空間だけでなく微細構造体の先端部にも薬物が分布することによって微細構造体の形状を維持し薬物の漏出を防止し薬物に含まれている有効成分の皮膚浸透度および伝達効率を向上させることができる微細構造体基盤薬物注入装置およびその製造方法を提供しようとする。
【課題を解決するための手段】
【００１０】
本発明の一実施形態による微細構造体基盤薬物注入装置の製造方法は、製作しようとする微細構造体と対応する形状が形成された成形モールドを準備する成形モールド準備段階と、前記成形モールドに生分解性素材混合液を塗布する生分解性素材混合液塗布段階と、前記成形モールドに塗布された前記生分解性素材混合液を乾燥して前記微細構造体が形成されたニードルフィルムを形成する１次乾燥段階と、前記微細構造体によって形成された充填空間に薬物を充填する薬物充填段階と、前記ニードルフィルムを乾燥する２次乾燥段階を含み、前記２次乾燥段階を経た前記充填空間には前記薬物が収容された領域以外の領域に内部空間部が形成される。
【００１１】
ここで、前記薬物充填段階で前記充填空間に充填される薬物は流体状態であり、前記薬物充填段階で前記充填空間に充填された前記薬物の少なくとも一部が前記微細構造体に浸透できる。
【００１２】
また、前記薬物充填段階で前記充填空間に充填される前記薬物の液滴直径は１，０００μｍ以内の範囲を有することができる。
【００１３】
また、前記薬物充填段階以前に前記充填空間に充填される固体状態の薬物を製作する固体薬物製作段階をさらに含み、前記固体薬物製作段階は、流体状態の薬物を固体薬物製作モールドに充填する流体薬物充填段階と、製作しようとする前記固体状態の薬物の形状と対応する形状モールドが前記固体薬物製作モールドと結合されるモールド結合段階と、前記流体状態の薬物が前記固体状態の薬物に相変化するように薬物を処理する薬物処理段階を含むことができる。
【００１４】
また、前記モールド結合段階で前記形状モールドは前記薬物の形状を前記充填空間内部形状と対応する三角形に形成し、前記充填空間の一部分の領域に配置されるようにする構造で形成されて前記固体薬物製作モールドと結合できる。
【００１５】
また、前記モールド結合段階で前記形状モールドは前記薬物をＶ字形状に形成し、一部分は前記充填空間の一部領域に配置され、他部分は前記充填空間の外部領域に配置されるようにする構造で形成されて前記固体薬物製作モールドと結合できる。
【００１６】
また、前記モールド結合段階で前記形状モールドは前記薬物をＶ字形状に形成し、前記充填空間の一部分の領域に配置されるようにする構造で形成されて前記固体薬物製作モールドと結合できる。
【００１７】
また、本発明の他の実施形態による微細構造体基盤薬物注入装置を製造する方法は、製作しようとする微細構造体と対応する形状が形成された成形モールドを準備する成形モールド準備段階と、前記成形モールドに生分解性素材混合液を塗布する生分解性素材混合液塗布段階と、前記成形モールドに塗布された前記生分解性素材混合液を乾燥して前記微細構造体が形成されたニードルフィルムを形成する１次乾燥段階と、前記微細構造体の外側面に薬物をコーティングする薬物コーティング段階と、前記ニードルフィルムを乾燥する２次乾燥段階を含み、前記１次乾燥段階で前記微細構造体によって形成された充填空間には内部に気体が収容される内部空間部が形成される。
【００１８】
また、本発明の一実施形態による微細構造体基盤薬物注入装置は、微細構造体が形成されたニードルフィルムと、前記微細構造体によって形成された充填空間の少なくとも一部分に充填された薬物と、前記充填空間の中の前記薬物が収容された領域以外の空間に該当し、気体が収容される内部空間部を含む。
【００１９】
ここで、前記薬物は流体状態であり、前記充填空間に充填された前記薬物の少なくとも一部が前記微細構造体に浸透できる。
【００２０】
また、前記薬物の液滴直径は１，０００μｍ以内の範囲を有することができる。
【００２１】
また、前記薬物は固体状態であり、前記薬物の形状は前記充填空間内部形状と対応する三角形に形成されて、前記充填空間の少なくとも一部分の領域に配置できる。
【００２２】
また、前記薬物は固体状態であり、前記薬物の形状はＶ字形状であり、一部分は前記充填空間の少なくとも一部分の領域に配置され、他部分は前記充填空間の外部に配置できる。
【００２３】
また、前記薬物は固体状態であり、前記薬物の形状がＶ字形状に形成されて、前記充填空間の少なくとも一部分の領域に配置できる。
【００２４】
また、本発明の他の実施形態による微細構造体基盤薬物注入装置は、微細構造体が形成されたニードルフィルムと、前記微細構造体の外側面にコーティングされた薬物と、少なくとも一部分が前記微細構造体によって形成された充填空間に配置される内部空間部を含む 。
【発明の効果】
【００２５】
本発明の実施形態による微細構造体基盤薬物注入装置およびその製造方法は、次のような効果を有する。
【００２６】
第一に、充填空間に充填された薬物が微細構造体に形成されたホール内側に浸透して充填空間だけでなく微細構造体の先端部にも薬物が分布することによって薬物に含まれている有効成分の皮膚浸透度および伝達効率を向上させることができる利点がある。
【００２７】
第二に、微細構造体内部に内部空間部が形成されることによって乾燥段階で微細構造体の収縮を減少させて成形モールド形状に近い微細構造体を製作することができる利点がある。
【００２８】
第三に、微細構造体内部に内部空間部が形成されることによって微細構造体が皮下組織に挿入されて溶解される時、微細構造体の中の前記内部空間部が位置する領域が急速に溶解されることによって薬物が充填された領域の微細構造体が皮下組織に挿入された状態でパッチフィルムと接着されたニードルフィルムを皮膚から急速に分離できるようになる利点がある。
【００２９】
第四に、ニードルフィルムが皮膚に付着され、微細構造体が皮下組織に挿入されるように外力を加える時、微細構造体に内部空間部が形成されることによって微細構造体に収容された薬物が外力によってニードルフィルムとパッチフィルムの間に漏れ出るのを防止することができる利点がある。
【図面の簡単な説明】
【００３０】
【図１】本発明による微細構造体基盤薬物注入装置の製造方法の第１実施形態を説明するために示した図である。
【図２】本発明による微細構造体基盤薬物注入装置の製造方法の第２実施形態を説明するために示した図である。
【図３】本発明による微細構造体基盤薬物注入装置の製造方法の第３実施形態を説明するために示した図である。
【図４】図３の微細構造体基盤薬物注入装置の製造方法の固体薬物製作段階を説明するために示した図である。
【図５】本発明による微細構造体基盤薬物注入装置の製造方法の第４実施形態を説明するために示した図である。
【図６】本発明による微細構造体基盤薬物注入装置の製造方法の第５実施形態を説明するために示した図である。
【図７】本発明による微細構造体基盤薬物注入装置の製造方法の第６実施形態を説明するために示した図である。
【図８】微細構造体基盤薬物注入装置の製造方法の第１実施形態によって製作された微細構造体基盤薬物注入装置の写真を示した図である。
【図９】本発明による微細構造体基盤薬物注入装置の製造方法の第７実施形態を説明するために示した図である。
【図１０】微細構造体基盤薬物注入装置の製造方法の第２実施形態によって製作された微細構造体基盤薬物注入装置の第１製造例を示した図である。
【図１１】微細構造体基盤薬物注入装置の製造方法の第４実施形態によって製作された微細構造体基盤薬物注入装置の第２製造例を示した図である。
【図１２】微細構造体基盤薬物注入装置の製造方法の第５実施形態によって製作された微細構造体基盤薬物注入装置の第３製造例を示した図である。
【図１３】微細構造体基盤薬物注入装置の製造方法の第６実施形態によって製作された微細構造体基盤薬物注入装置の第４製造例を示した図である。
【図１４】微細構造体基盤薬物注入装置の製造方法の第７実施形態によって製作された微細構造体基盤薬物注入装置の第５製造例を示した図である。
【発明を実施するための形態】
【００３１】
以下、添付した図面を参照して本発明を説明する。しかし、本発明は様々な異なる形態に実現でき、したがって、ここで説明する実施形態に限定されるのではない。そして、図面で本発明を明確に説明するために説明上不必要な部分は省略し、明細書全体にわたって類似の部分については類似の図面符号を付けた。
【００３２】
明細書全体で、ある部分が他の部分と“連結（接続、接触、結合）”されているという時、これは“直接的に連結”されている場合だけでなく、その中間に他の部材を挟んで“間接的に連結”されている場合も含む。また、ある部分がある構成要素を“含む”という時、これは特に反対になる記載がない限り他の構成要素を除くのではなく他の構成要素をさらに備えることができるということを意味する。
【００３３】
本明細書で使用した用語はただ特定の実施形態を説明するために使用されたのであり、本発明を限定しようとする意図ではない。単数の表現は文脈上明白に異なって意味しない限り、複数の表現を含む。本明細書で、“含む”または“有する”などの用語は明細書上に記載された特徴、数字、段階、動作、構成要素、部品またはこれらを組み合わせたものが存在することを指定しようとするのであり、一つまたはそれ以上の他の特徴や数字、段階、動作、構成要素、部品またはこれらを組み合わせたものの存在または付加可能性を予め排除しないと理解されなければならない。
【００３４】
以下、前述の解決しようとする課題が具体的に実現できる本発明の好ましい実施形態を添付した図面を参照して説明する。本実施形態を説明することにおいて、同一構成については同一名称および同一符号が使用され、これによる付加的な説明は下記で省略される。
以下、図１を参照して、本発明による微細構造体基盤薬物注入装置の製造方法の第１実施形態を説明する。
図１に示されているように、第１実施形態による微細構造体基盤薬物注入装置の製造方法は、成形モールド準備段階（Ｓ１１０）、生分解性素材混合液塗布段階（Ｓ１２０）、１次乾燥段階（Ｓ１３０）、薬物充填段階（Ｓ１４０）、および２次乾燥段階（Ｓ１５０）を含む。
【００３５】
前記成形モールド準備段階（Ｓ１１０）では、製作しようとする微細構造体と対応する形状が形成された成形モールドを準備する。
【００３６】
前記生分解性素材混合液塗布段階（Ｓ１２０）では、前記成形モールド上部領域に生分解性素材混合液を塗布する。
【００３７】
前記１次乾燥段階（Ｓ１３０）では、前記成形モールドに塗布された前記生分解性素材混合液を乾燥して前記微細構造体が形成されたニードルフィルムを形成する。この時、前記１次乾燥段階（Ｓ１３０）を経た前記ニードルフィルムは半乾燥（ｓｅｍｉ−ｄｒｉｅｄ）状態であってもよい
前記薬物充填段階（Ｓ１４０）では、前記微細構造体によって形成された充填空間の一部分領域に薬物を充填する。
【００３８】
前記２次乾燥段階（Ｓ１５０）では前記ニードルフィルムを乾燥し、前記２次乾燥段階（Ｓ１５０）を経た前記充填空間には前記薬物が充填された領域以外の領域に内部空間部が形成され、前記内部空間部には気体が収容される。
【００３９】
ここで、前記薬物充填段階（Ｓ１４０）と前記２次乾燥段階（Ｓ１５０）は、前記薬物に含まれている有効成分が人体の皮膚に浸透しなければならない量だけ前記微細構造体に収容されるまで繰り返されるのが好ましい。
【００４０】
前述の過程を通じて製作された微細構造体基盤薬物注入装置の微細構造体内部に内部空間部が形成されることによって前記１次乾燥段階（Ｓ１３０）および前記２次乾燥段階（Ｓ１５０）で微細構造体の収縮を減少させて成形モールド形状に近い微細構造体を製作することができる。
【００４１】
したがって、本発明による微細構造体基盤薬物注入装置の製造方法の第１実施形態によって微細構造体基盤薬物注入装置を図８のように製作することができるようになる。
【００４２】
以下、図２を参照して、微細構造体基盤薬物注入装置の製造方法の第２実施形態を説明する。
【００４３】
図２に示されているように、第２実施形態による微細構造体基盤薬物注入装置の製造方法は、成形モールド準備段階（Ｓ１１０）、生分解性素材混合液塗布段階（Ｓ１２０）、１次乾燥段階（Ｓ１３０）、薬物充填段階（Ｓ１４０）を含み、図２に示されていないが、２次乾燥段階も含む。
【００４４】
前記成形モールド準備段階（Ｓ１１０）では製作しようとする微細構造体１２１１と対応する形状が形成された成形モールド１１００を準備し、前記生分解性素材混合液塗布段階（Ｓ１２０）では前記成形モールド１１００の上部領域に生分解性素材混合液１２００を全体的に塗布する。
【００４５】
これは、製作しようとするニードルフィルム（Ｓ１３０の１２１０）が均一な厚さで形成されるようにするためである。即ち、前記生分解性素材混合液１２００を前記成形モールド１１０上部に一定の厚さで塗布するようになれば、流体の特性によって前記生分解性素材混合液１２００は前記成形モールドの微細構造体１２１１と対応する形状端に集まるようになって不均一な厚さのニードルフィルム１２１０を形成するようになるので、前記生分解性素材混合液塗布段階（Ｓ１２０）では図２に示されているように、前記成形モールド１１００の上部領域に生分解性素材混合液１２００を全体的に塗布する。
図２で詳しく示されなかったが、前記生分解性素材混合液塗布段階（Ｓ１２０）では前記生分解性素材混合液１２００が前記成形モールド１１００に全体的に塗布された後、前記生分解性素材混合液１２００の有効物質の沈殿が行われるかまたは前記生分解性素材混合液１２００を０次乾燥した後にエッチングする過程を行うことによって前記生分解性素材混合液１２００が一定の厚さを有し、最終完成される微細構造体基盤薬物注入装置の形態に対応する形状を有するニードルフィルム１２１０の形状に形成できる。
【００４６】
ここで、前記生分解性素材混合液１２００の生分解性素材は生体内で溶解または分解が可能な素材であって、核酸（ｎｕｃｌｅｉｃ  ａｃｉｄ）、デオキシリボ核酸（ＤｅｏｘｙｒｉｂｏＮｕｃｌｅｉｃ  Ａｃｉｄ、ＤＮＡ）、リボ核酸（ＲｉｂｏＮｕｃｌｅｉｃ  Ａｃｉｄ、ＲＮＡ）、ポリデオキシリボヌクレオチドナトリウム（Ｐｏｌｙｄｅｏｘｙｒｉｂｏｎｕｃｌｅｏｔｉｄｅ、ＰＤＲＮ）、ヒアルロン酸（ｈｙａｌｕｒｏｎｉｃ  ａｃｉｄ）、アルギン酸（ａｌｇｉｎｉｃ  ａｃｉｄ）、ペクチン、カラギーナン、コンドロイチン（スルフェート）、コンドロイチン硫酸（ｃｈｏｎｄｒｏｉｔｉｎ  ｓｕｌｆａｔｅ）、グリコーゲン（ｇｌｙｃｏｇｅｎ）、デキストラン（スルフェート）、デキストラン（ｄｅｘｔｒａｎ）、デキストリン（ｄｅｘｔｒｉｎ）、キトサン、ポリリシン（ｐｏｌｙｌｙｓｉｎｅ）、コラーゲン、ゼラチン、カルボキシメチルキチン（ｃａｒｂｏｘｙｍｅｔｈｙｌ  ｃｈｉｔｉｎ）、フィブリン、アガロース、プルランポリラクチド、ポリグリコライド（ＰＧＡ）、ポリラクチド−グリコライド共重合体（ＰＬＧＡ）、ヒアルロン酸（ｈｙａｌｕｒｏｎｉｃ  ａｃｉｄ）、アルギン酸（ａｌｇｉｎｉｃ  ａｃｉｄ）、ペクチン、カラギーナン、コンドロイチン（スルフェート）、デキストラン（スルフェート）、キチン（ｃｈｉｔｉｎ）、キトサン、ポリリシン（ｐｏｌｙｌｙｓｉｎｅ）、コラーゲン、ゼラチン、カルボキシメチルキチン（ｃａｒｂｏｘｙｍｅｔｈｙｌ  ｃｈｉｔｉｎ）、フィブリン、アガロース、プルラン（ｐｕｌｌｕｌａｎ）などの多糖類やコラーゲン（ｃｏｌｌａｇｅｎ）、ゼラチン（ｇｅｌａｔｉｎ）およびこれらの加水分解物などの蛋白質、プルランポリアンヒドリド（ｐｏｌｙａｎｈｙｄｒｉｄｅ）、ポリオルトエステル（ｐｏｌｙｏｒｔｈｏｅｓｔｅｒ）、ポリエーテルエステル（ｐｏｌｙｅｔｈｅｒｅｓｔｅｒ）、ポリカプロラクトン（ｐｏｌｙｃａｐｒｏｌａｃｔｏｎｅ）、ポリエステルアミド（ｐｏｌｙｅｓｔｅｒａｍｉｄｅ）、ポリ（酪酸）、ポリ（バレリック酸）、ポリウレタン、ポリアクリレート、エチレン−ビニルアセテート重合体、アクリル置換セルロースアセテート、非−分解性ポリウレタン、ポリスチレン、ポリビニルクロライド、ポリビニルフルオライド、ポリ（ビニルイミダゾール）、クロロスルホネートポリオレフィン（ｃｈｌｏｒｏｓｕｌｐｈｏｎａｔｅｐｏｌｙｏｌｅｆｉｎｓ）、ポリエチレンオキシド、ポリビニルピロリドン（ＰＶＰ）、ポリビニルアルコール（ｐｏｌｙｖｉｎｙｌ  ａｌｃｏｈｏｌ）、ポリエチレングリコール（ＰＥＧ）、ポリメタクリレート、ポリアクリル酸（ｐｏｌｙａｃｒｙｌｉｃ  ａｃｉｄ）、カルボキシビニルポリマー（ｃａｒｂｏｘｙｌｖｉｎｙｌｐｏｌｙｍｅｒ）、ヒドロキシプロピルメチルセルロース（ｈｙｄｒｏｘｙｐｒｏｐｙｌ  ｍｅｔｈｙｌｃｅｌｌｕｌｏｓｅ）、エチルセルロース（ＥＣ）、ヒドロキシプロピルセルロース（ＨＰＣ）、カルボキシメチルセルロース、シクロデキストリンおよびこのような高分子を形成する単量体の共重合体およびセルロースの群から構成できる。
【００４７】
また、前記生分解性素材混合液塗布段階（Ｓ１２０）で前記成形モールド１１００に塗布される前記生分解性素材混合液１２００の量は最終完成されるニードルフィルム１２１０の大きさと厚さによって調節できる。
【００４８】
前記１次乾燥段階（Ｓ１３０）では前記成形モールド１１００に塗布された前記生分解性素材混合液１２００を乾燥して前記微細構造体１２１１が形成されたニードルフィルム１２１０を形成する。
【００４９】
即ち、前記１次乾燥段階（Ｓ１３０）では前記生分解性素材混合液１２００が塗布された前記成形モールド１１００を別途の乾燥ユニット（図示せず）で一定温度、一定時間乾燥させることによって前記ニードルフィルム１２１０を形成する。例えば、前記１次乾燥段階（Ｓ１３０）の乾燥条件は０℃〜１００℃の温度条件とし、数分〜数時間前記成形モールド１１００を乾燥ユニットで乾燥させることができる。
【００５０】
この時、前記微細構造体１２１１の長さは、皮膚の皮下組織まで所望の位置に接できる長さで、１０μｍ〜１０，０００μｍであってもよい。また、前記微細構造体によって形成された充填空間１２１２、即ち、その後内部空間部（図１０の１２１２ａ）として形成される領域は、前記１次乾燥段階（Ｓ１３０）で前記微細構造体１２１１の収縮を減少させることによって前記成形モールド１１００形状に近い微細構造体１２１１を製作できるようにすることができる。
【００５１】
前記薬物充填段階（Ｓ１４０）では前記微細構造体１２１１によって形成された充填空間１２１２に薬物１３１０を充填する。
【００５２】
具体的に、前記薬物１３１０は流体状態であり、前記薬物充填段階（Ｓ１４０）では前記微細構造体１２１１によって形成された充填空間１２１２に薬物１３１０を充填し、この時、前記充填空間１２１２に充填された前記薬物１３１０の充填量は人体の皮膚に浸透しなければならない有効成分の量と比例する。
【００５３】
前記薬物充填段階（Ｓ１４０）で前記充填空間１２１２に充填される前記薬物１３１０の直径（図１０のｋ）は１，０００μｍ以内の範囲を有し、前記薬物１３１０の直径の最小大きさは製作できる液滴の大きさであり、製作する範囲内でナノ単位またはそれ以下の単位であってもよい。
【００５４】
前記薬物１３１０の直径を限定した理由は、液滴形態の薬物１３１０がニードルフィルム１２１０に形成されたホール内側に容易に移動するようにするためと、薬物充填量を精密に調節するためである。ここで、前記ニードルフィルム１２１０は多孔性材質から形成されており、ここで、前記ホールは多孔性材質から構成された前記ニードルフィルム１２１０の特性によって前記ニードルフィルム１２１０に形成される。
【００５５】
したがって、薬物充填段階（Ｓ１４０）では前記微細構造体１２１１に充填された前記薬物１３１０の少なくとも一部が前記微細構造体１２１１に形成されたホールに浸透し、前記薬物は前記微細構造体１２１１に形成されたホールの一部分および充填空間１２１２の一部分に充填され、これに関する詳細な説明は後述するようにする。
【００５６】
その後、前記２次乾燥段階では前記ニードルフィルム１２１０を乾燥し、図２に前記２次乾燥段階は示されていないが、第２実施形態による前記２次乾燥段階のより容易な理解のために、図２に示された構成および図面符号を使用して第２実施形態による２次乾燥段階を以下に説明する。
【００５７】
具体的に、前記２次乾燥段階では前記成形モールド１１００に形成された前記ニードルフィルム１２１０を別途の乾燥ユニットで一定温度、一定時間乾燥させることによって前記薬物１３１０が浸透した領域の微細構造体１２１１が皮膚を突き抜くことができる程度の機械的強度を有することができるようにし、この時、前記充填空間１２１２には内部空間部（図１０の１２１２ａ）が形成される。
【００５８】
例えば、前記２次乾燥段階の温度条件は０℃〜８０℃とし、前記ニードルフィルム１２１０を数分〜数時間乾燥させる。
【００５９】
ここで、前記２次乾燥段階の温度条件最大値が前記１次乾燥段階（Ｓ１３０）の温度条件最大値に比べて低い理由は、薬物充填過程で薬物液滴がニードルフィルム１２１０に接触する前に乾燥されることと、ニードルフィルム１２１０が熱によって捩れることを防止するためである。
【００６０】
また、前記微細構造体１２１１によって形成された充填空間１２１２、即ち、その後内部空間部（図１０の１２１２ａ）に形成される領域は前記２次乾燥段階で前記微細構造体１２１１の収縮を減少させることによって前記成形モールド１１００形状に近い微細構造体１２１１を製作できるようにすることができる。
【００６１】
結果的に、前記２次乾燥段階を行うことによって前記微細構造体１２１１が乾燥されて人の皮膚を突き抜くことができる程度の機械的強度を有する。
【００６２】
前述の過程を通じて微細構造体１２１１が形成されたニードルフィルム１２１０が製作され、前記ニードルフィルム１２１０の上部領域、即ち、前記微細構造体１２１１が突出した方向の反対領域には前記ニードルフィルム１２１０を人の皮膚に付着するためのパッチフィルム（図示せず）が接着される。
【００６３】
パッチフィルムが接着された前記ニードルフィルム１２１０が皮膚に付着され、前記微細構造体１２１１が皮下組織に挿入されて溶解される時、前記微細構造体１２１１の中の前記内部空間部（図１０の１２１２ａ）が位置する領域、即ち、一面は皮下組織と接し、他面は前記内部空間部と接する微細構造体１２１１領域が急速に溶解されることによって前記薬物１３１０が充填された領域の微細構造体１２１１が皮下組織に挿入された状態で前記パッチフィルムと接着されたニードルフィルムを皮膚から急速に分離できるようになる。
【００６４】
また、前記ニードルフィルムが皮膚に付着され、前記微細構造体が皮膚に挿入されるように外力を加える時、前記微細構造体１２１１に内部空間部が形成されることによって前記微細構造体１２１１に収容された前記薬物１３１０が外力によって前記ニードルフィルム１２１０と前記パッチフィルムの間に漏れ出るのを防止することができる。
【００６５】
以下、図３および図４を参照して、本発明による微細構造体基盤薬物注入装置の製造方法の第３実施形態を説明する。
【００６６】
図３に示されているように、第３実施形態による微細構造体基盤薬物注入装置の製造方法は、成形モールド準備段階（Ｓ１１０）、生分解性素材混合液塗布段階（Ｓ１２０）、１次乾燥段階（Ｓ１３０）、固体薬物製作段階（Ｓ１４０'）、薬物充填段階（Ｓ１４０）および２次乾燥段階（Ｓ１５０）を含む。
【００６７】
第３実施形態による微細構造体基盤薬物注入装置の製造方法に含まれている成形モールド準備段階（Ｓ１１０）、生分解性素材混合液塗布段階（Ｓ１２０）、１次乾燥段階（Ｓ１３０）、および２次乾燥段階（Ｓ１５０）は前述の第１実施形態および第２実施形態による微細構造体基盤薬物注入装置の製造方法に含まれている成形モールド準備段階（Ｓ１１０）、生分解性素材混合液塗布段階（Ｓ１２０）、１次乾燥段階（Ｓ１３０）、および２次乾燥段階（Ｓ１５０）と対応するので、これに関する詳細な説明は省略する。
また、前記固体薬物製作段階（Ｓ１４０'）によって第３実施形態での薬物充填段階（Ｓ１４０）は第１実施形態および第２実施形態での薬物充填段階（Ｓ１４０）と多少異なるので、これに関する説明は後述するようにする。
【００６８】
前記固体薬物製作段階（Ｓ１４０'）は前記１次乾燥段階（Ｓ１３０）以後に行われ、前記薬物充填段階（Ｓ１４０）で前記充填空間に充填される固体状態の薬物を製作する段階である。
具体的に、前記固体薬物製作段階（Ｓ１４０'）は、図４に示されているように、流体薬物充填段階（Ｓ１４１'）、モールド結合段階（Ｓ１４２'）、および薬物処理段階（Ｓ１４３'）を含む。
【００６９】
前記流体薬物充填段階（Ｓ１４１'）では、流体状態の薬物を固体薬物製作モールドに充填する。
【００７０】
前記モールド結合段階（Ｓ１４２'）では、製作しようとする固体状態の薬物の形状と対応する形状モールドが前記固体薬物製作モールドと結合される。この時、前記モールド結合段階で前記形状モールドは前記薬物を前記充填空間内部の一部分にのみ配置されるように形成する構造で形成される。
【００７１】
前記薬物処理段階（Ｓ１４３'）では前記流体状態の薬物が前記固体状態の薬物に相変化するように薬物を処理し、例えば、前記薬物の処理は前記薬物の種類によって加熱、乾燥または紫外線照射などの過程を行うことによって前記薬物を相変化させることができる。
【００７２】
前述の固体薬物製作段階（Ｓ１４０'）以後、前記薬物充填段階（Ｓ１４０）では固体状態の薬物を前記微細構造体によって形成された充填空間に挿入して充填し、この時、前記充填空間には前記薬物が収容された領域以外の領域に内部空間部が形成され、前記内部空間部には気体が収容される。
【００７３】
前述の過程を通じて製作された微細構造体基盤薬物注入装置の微細構造体内部に内部空間部が形成されることによって前記１次乾燥段階（Ｓ１３０）および前記２次乾燥段階（Ｓ１５０）で微細構造体の収縮を減少させて成形モールド形状に近い微細構造体を製作することができる。
【００７４】
以下、図５を参照して本発明による微細構造体基盤薬物注入装置の製造方法の第４実施形態を説明する。
【００７５】
第４実施形態による微細構造体基盤薬物注入装置の製造方法は、成形モールド準備段階、生分解性素材混合液塗布段階、１次乾燥段階、固体薬物製作段階、薬物充填段階、および２次乾燥段階を含む。
【００７６】
ここで、第４実施形態による成形モールド準備段階、生分解性素材混合液塗布段階、１次乾燥段階、薬物充填段階、および２次乾燥段階は、第３実施形態の成形モールド準備段階（Ｓ１１０）、生分解性素材混合液塗布段階（Ｓ１２０）、１次乾燥段階（Ｓ１３０）、薬物充填段階（Ｓ１４０）、および２次乾燥段階（Ｓ１５０）と対応するので、これに関する詳細な説明は省略する。
【００７７】
但し、第４実施形態による微細構造体基盤薬物注入装置の製造方法の固体薬物製作段階は前述の第３実施形態の固体薬物製作段階（Ｓ１４０'）のように、流体薬物充填段階、モールド結合段階、および薬物処理段階を含み、固体薬物製作段階で三角形形状に形成された固体状態の薬物を製作する。
【００７８】
具体的に、第４実施形態による微細構造体基盤薬物注入装置の製造方法は図５に示されているように、前記流体薬物充填段階で固体薬物製作モールド１４００に流体状態の薬物１３２０を充填する過程を行い、その後、前記モールド結合段階で前記形状モールド１５１０は前記固体薬物製作モールド１４００と結合して前記薬物１３２０の形状を変形させ、前記薬物処理段階で液体状態の薬物を固体状態の薬物に相変化させる。
【００７９】
即ち、本実施形態で前記形状モールド１５１０の形状は前記薬物１３２０の形状を前記充填空間の内部形状と対応する三角形に形成し、前記充填空間の少なくとも一部分の領域に配置されるようにする構造で形成されて前記固体薬物製作モールド１４００と結合されることによって前記薬物１３２０の形状を製作することができるようにする。
【００８０】
したがって、前記薬物１３２０は固体状態の三角形形状に製作され、これにより、前記薬物充填段階で前記薬物１３２０は前記充填空間の一部分の領域に挿入されて充填され、前記充填空間内部には内部空間部が形成される微細構造体基盤薬物注入装置（図１１参照）を製作することができるようになる。
【００８１】
もちろん、第４実施形態によって製作された前記薬物１３２０の形状は図５に示されているように、充填空間の先端部に均一に充填される形状に形成されてもよいが、一側に偏するように充填されてもよく、前記薬物１３２０の三角形形状は自由に形成できる。
【００８２】
以下、図６を参照して本発明による微細構造体基盤薬物注入装置の製造方法の第５実施形態を説明する。
【００８３】
第５実施形態による微細構造体基盤薬物注入装置の製造方法は、成形モールド準備段階、生分解性素材混合液塗布段階、１次乾燥段階、固体薬物製作段階、薬物充填段階、および２次乾燥段階を含む。
【００８４】
ここで、第５実施形態による成形モールド準備段階、生分解性素材混合液塗布段階、１次乾燥段階、薬物充填段階、および２次乾燥段階は第３実施形態の成形モールド準備段階（Ｓ１１０）、生分解性素材混合液塗布段階（Ｓ１２０）、１次乾燥段階（Ｓ１３０）、薬物充填段階（Ｓ１４０）、および２次乾燥段階（Ｓ１５０）と対応するので、これに関する詳細な説明は省略する。
【００８５】
但し、第５実施形態による微細構造体基盤薬物注入装置の製造方法の固体薬物製作段階は前述の第３実施形態の固体薬物製作段階（Ｓ１４０'）のように、流体薬物充填段階、モールド結合段階、および薬物処理段階を含み、固体薬物製作段階でＶ字形状に形成され、一部分は充填空間の一部領域に配置され、他部分は充填空間の外部領域に配置される形状に形成された固体状態の薬物を製作する。
【００８６】
具体的に第５実施形態による微細構造体基盤薬物注入装置の製造方法は図６に示されているように、前記流体薬物充填段階で固体薬物製作モールド１４００に流体状態の薬物１３３０を充填する過程を行い、その後、前記モールド結合段階で前記形状モールド１５２０は前記固体薬物製作モールド１４００と結合して前記薬物１３３０の形状を変形させ、前記薬物処理段階で液体状態の薬物を固体状態の薬物に相変化させる。
【００８７】
即ち、本実施形態で前記形状モールド１５２０の形状は前記薬物１３３０の形状をＶ字形状に形成し、前記薬物１３３０の一部分は充填空間の少なくとも一部分の領域に配置され、他部分は前記充填空間の外部に配置されるようにする構造で形成され、前記固体薬物製作モールド１４００と結合されることによって前記薬物１３３０の形状を製作することができるようにする。
【００８８】
したがって、前記薬物１３３０は固体状態であり、Ｖ字形状に形成され、前記薬物充填段階で前記薬物１３３０の一部分は前記充填空間の少なくとも一部分の領域に配置され、他部分は前記充填空間の外部に配置される構造で製作され、これにより、前記薬物充填段階で前記薬物１３３０は前記充填空間の少なくとも一部分の領域に挿入されて充填され、前記充填空間内部には内部空間部が形成される微細構造体基盤薬物注入装置（図１２参照）を製作することができるようになる。
【００８９】
もちろん、第５実施形態によって製作された前記薬物１３３０の形状はこれに限定されず、前記薬物１３３０の中の他部分に該当する両端部分は図６のように同じ長さで形成されてもよく、互いに異なる長さで形成されてもよく、この時、一端は前記充填空間の内部に、一端は前記充填空間の外部に配置されるように形成されてもよい。
【００９０】
以下、図７を参照して本発明による微細構造体基盤薬物注入装置の製造方法の第６実施形態を説明する。
【００９１】
第６実施形態による微細構造体基盤薬物注入装置の製造方法は、成形モールド準備段階、生分解性素材混合液塗布段階、１次乾燥段階、固体薬物製作段階、薬物充填段階、および２次乾燥段階を含む。
【００９２】
ここで、第６実施形態による成形モールド準備段階、生分解性素材混合液塗布段階、１次乾燥段階、薬物充填段階、および２次乾燥段階は第３実施形態の成形モールド準備段階（Ｓ１１０）、生分解性素材混合液塗布段階（Ｓ１２０）、１次乾燥段階（Ｓ１３０）、薬物充填段階（Ｓ１４０）、および２次乾燥段階（Ｓ１５０）と対応するので、これに関する詳細な説明は省略する。
【００９３】
但し、第６実施形態による微細構造体基盤薬物注入装置の製造方法の固体薬物製作段階は前述の第３実施形態の固体薬物製作段階（Ｓ１４０'）のように、流体薬物充填段階、モールド結合段階、および薬物処理段階を含み、固体薬物製作段階でＶ字形状に形成され、充填空間の一部分領域に配置される形状に形成された固体状態の薬物を製作する。
【００９４】
具体的に第６実施形態による微細構造体基盤薬物注入装置の製造方法は図７に示されているように、前記流体薬物充填段階で固体薬物製作モールド１４００に流体状態の薬物１３４０を充填する過程を行い、その後、前記モールド結合段階で前記形状モールド１５３０は前記固体薬物製作モールド１４００と結合して前記薬物１３４０の形状を変形させ、前記薬物処理段階で液体状態の薬物を固体状態の薬物に相変化させる。
【００９５】
即ち、本実施形態の前記形状モールド１５３０の形状は前記薬物１３４０をＶ字形状に形成し、充填空間の一部分の領域に配置されるようにする構造で形成され、前記固体薬物製作モールド１４００と結合されることによって前記薬物１３４０の形状を製作することができるようにする。
【００９６】
したがって、前記薬物１３４０は固体状態であり、Ｖ字形状であり、前記充填空間の一部分を充填する形状に製作され、これにより、前記薬物充填段階で前記薬物１３４０は前記充填空間の一部分の領域に挿入されて充填され、前記充填空間内部には内部空間部が形成される微細構造体基盤薬物注入装置（図１１参照）を製作することができるようになる。
【００９７】
もちろん、第６実施形態によって製作された前記薬物１３４０の形状はこれに限定されず、前記薬物１３４０の中の両端部分は図７のように同じ長さで形成されてもよく、互いに異なる長さで形成されてもよい。
【００９８】
以下、図９を参照して本発明による微細構造体基盤薬物注入装置の製造方法の第７実施形態を説明する。
【００９９】
図９に示されているように、第７実施形態による微細構造体基盤薬物注入装置の製造方法は、成形モールド準備段階（Ｓ２１０）、生分解性素材混合液塗布段階（Ｓ２２０）、１次乾燥段階（Ｓ２３０）、薬物コーティング段階（Ｓ２４０）、および２次乾燥段階（Ｓ２５０）を含む。
【０１００】
本実施形態による成形モールド準備段階（Ｓ２１０）、生分解性素材混合液塗布段階（Ｓ２２０）、１次乾燥段階（Ｓ２３０）、および２次乾燥段階（Ｓ２５０）の内容は前述の微細構造体基盤薬物注入装置の製造方法の第１実施形態および第２実施形態で説明した成形モールド準備段階（Ｓ１１０）、生分解性素材混合液塗布段階（Ｓ１２０）、１次乾燥段階（Ｓ１３０）、および２次乾燥段階（Ｓ１５０）と同一なので、これに関する説明は省略する。
【０１０１】
但し、本実施形態による薬物コーティング段階（Ｓ２４０）では、前記微細構造体の外側面に薬物をコーティングする。
【０１０２】
例えば、前記薬物コーティング段階（Ｓ２４０）で前記薬物は流体状態で構成されて、前記微細構造体外側面に塗布されることによって前記微細構造体の外側面にコーティングできる。
【０１０３】
または、前記薬物コーティング段階（Ｓ２４０）で前記薬物は固体状態で構成されて、前記微細構造体外側面に嵌められることによって前記微細構造体の外側面にコーティングできる。この時、前記薬物は薬物コーティング段階（Ｓ２４０）以前に固体の薬物を前記微細構造体の外側面に嵌められるように製造する段階を通じて製造できる。
【０１０４】
この時、前記微細構造体によって形成された充填空間には内部に気体が収容される内部空間部が形成される。
【０１０５】
前述の段階を経て製造された第７実施形態による微細構造体基盤薬物注入装置は微細構造体の外側に薬物がコーティングされ、微細構造体によって形成された充填空間に内部に気体が収容される内部空間部が形成されることによって薬物に含まれている有効成分の皮膚浸透度および伝達効率を向上させることができるようになる。
【０１０６】
また、微細構造体内部に内部空間部が形成されることによって前記１次乾燥段階（Ｓ２３０）および前記２次乾燥段階（Ｓ２５０）で微細構造体の収縮を減少させて成形モールド形状に近い微細構造体を製作することができる。
【０１０７】
その次に、以下、図１０を参照して前述の微細構造体基盤薬物注入装置の製造方法の第２実施形態によって製造された微細構造体基盤薬物注入装置の第１製造例を説明する。
【０１０８】
図１０に示されているように、第１製造例による微細構造体基盤薬物注入装置は、ニードルフィルム１２１０、薬物１３１０ａ、１３１０ｂ、および内部空間部１２１２ａを含む。
【０１０９】
前記ニードルフィルム１２１０は生分解性素材から構成され、微細構造体１２１１が形成される。
【０１１０】
前記薬物１３１０ａ、１３１０ｂは流体状態であり、前記微細構造体１２１１によって形成された充填空間１２１２（図２参照）の少なくとも一部分に充填され、前記薬物１３１０ａ、１３１０ｂの充填量は人体の皮膚に浸透しなければならない有効成分の量と比例し、前記薬物１３１０ａ、１３１０ｂ液滴の直径（ｋ）は１，０００μｍ以内の範囲を有し、これに関する詳細な説明は前述したので省略する。
【０１１１】
また、前記薬物１３１０ａ、１３１０ｂは皮膚に作用するか、あるいは皮膚を透過するある有益な有効物質を全て含むことができる。前記有効物質は、非制限的例として、ワクチン、遺伝子、抗体、ペプチド、痲酔剤、インシュリン、多糖類、蛋白質、合成有機化合物、合成無機化合物、または美白または抗酸化剤のような美容成分であってもよく、薬学的、医学的または化粧学的に使用が許容されたその他の有効物質であってもよい。
【０１１２】
また、前記薬物１３１０には安定化剤が混合されてもよい。安定化剤は薬物に含まれている有効物質が薬上で安定的に維持させる役割を果たす。前記安定剤は、非制限的例として、アルブミン（ａｌｂｕｍｉｎ）、核酸（ｎｕｃｌｅｉｃ  ａｃｉｄ）、デオキシリボ核酸（ＤｅｏｘｙｒｉｂｏＮｕｃｌｅｉｃ  Ａｃｉｄ、ＤＮＡ）、リボ核酸（ＲｉｂｏＮｕｃｌｅｉｃ  Ａｃｉｄ、ＲＮＡ）、ポリデオキシリボヌクレオチドナトリウム（Ｐｏｌｙｄｅｏｘｙｒｉｂｏｎｕｃｌｅｏｔｉｄｅ、ＰＤＲＮ）のような成分であってもよく、医学的または化粧学的に使用が許容されたその他の安定剤であってもよい。
【０１１３】
また、微細構造体基盤薬物注入装置の製造方法の第２実施形態に記載した説明のように、前記微細構造体１２１１に充填された前記薬物の少なくとも一部１３１０ａが前記微細構造体１２１１に形成されたホールに浸透される。
【０１１４】
この時、前記微細構造体１２１１が形成された前記ニードルフィルム１２１０は多孔質から形成されなければならず、前記ニードルフィルム１２１０に形成されたホール（ｈｏｌｅ）の直径は前記薬物１３１０ａの直径より大きく形成されなければならず、これにより、前記薬物１３１０ａが前記ニードルフィルム１２１０、即ち、前記微細構造体１２１１の先端部に浸透できるようになる。
【０１１５】
また、前記充填空間には前記微細構造体１２１１内部に浸透されない前記薬物１３１０ｂが占める領域とそれ以外の領域である内部空間部１２１２ａが形成され、前記内部空間部１２１２ａは気体が満たされる。
これにより、第１製造例による微細構造体基盤薬物注入装置は微細構造体１２１１によって形成された充填空間１２１２に薬物が充填され、前記薬物中の一部１３１０ａが前記微細構造体１２１１内部に形成されたホールに浸透することによって薬物１３１０ａ、１３１０ｂに含まれている有効成分の皮膚浸透度および伝達効率を向上させることができるようになる。
【０１１６】
その次に、以下、図１１を参照して前述の微細構造体基盤薬物注入装置の製造方法の第４実施形態によって製造された微細構造体基盤薬物注入装置の第２製造例を説明する。
【０１１７】
図１１に示されているように、第２製造例による微細構造体基盤薬物注入装置は、ニードルフィルム１２２０、薬物１３２０、および内部空間部１２２２ａを含む。
【０１１８】
この時、第２製造例による微細構造体基盤薬物注入装置の薬物１３２０は固体状態であり、図５を参照して説明したモールド結合段階によって三角形形状に製作されて前記微細構造体１２２１によって形成された充填空間（図面符号図示せず）に挿入されて充填される。
【０１１９】
即ち、前記薬物１３２０の形状は前記充填空間の内部形状と対応する三角形に形成されて、前記充填空間の少なくとも一部分の領域に配置され、前記内部空間部１２２２ａは前記薬物１３２０が収容された領域以外の領域に形成できる。
【０１２０】
第２製造例によるニードルフィルム１２２０は前述の第１製造例でのニードルフィルム１２１０と同一なので、これに関する詳細な説明は省略する。
【０１２１】
その次に、以下、図１２を参照して微細構造体基盤薬物注入装置の製造方法の第５実施形態によって製造された微細構造体基盤薬物注入装置の第３製造例を説明する。
【０１２２】
図１２に示されているように、第３製造例による微細構造体基盤薬物注入装置は、ニードルフィルム１２３０、薬物１３３０、および内部空間部１２３２ａを含む。
【０１２３】
この時、第３製造例による微細構造体基盤薬物注入装置の薬物１３３０は固体状態であり、図６を参照して説明したモールド結合段階によってＶ字形状に製作されて前記微細構造体１２３１によって形成された充填空間（図面符号図示せず）に挿入されて充填される。
【０１２４】
即ち、前記薬物１３３０の形状はＶ字形状に形成されて、一部分は前記充填空間の少なくとも一部分の領域に配置され、他部分は前記充填空間の外部に配置され、前記内部空間部１２３２ａは前記薬物１３３０が収容された領域以外の領域に形成できる。
【０１２５】
第３製造例によるニードルフィルム１２３０は前述の第１製造例でのニードルフィルム１２１０と同一なので、これに関する詳細な説明は省略する。
【０１２６】
その次に、以下、図１３を参照して微細構造体基盤薬物注入装置の製造方法の第６実施形態によって製造された微細構造体基盤薬物注入装置の第４製造例を説明する。
【０１２７】
図１３に示されているように、第４製造例による微細構造体基盤薬物注入装置は、ニードルフィルム１２４０、薬物１３４０、および内部空間部１２４２ａを含む。
【０１２８】
この時、第４製造例による微細構造体基盤薬物注入装置の薬物１３４０は固体状態であり、図７を参照して説明したモールド結合段階によってＶ字形状に製作されて前記微細構造体１２４１によって形成された充填空間（図面符号図示せず）に挿入されて充填される。
【０１２９】
即ち、前記薬物１３３０の形状はＶ字形状に形成されて、一部分は前記充填空間の少なくとも一部分の領域に配置され、前記充填空間の少なくとも一部分の領域に配置され、前記内部空間部１２４２ａは前記薬物１３４０が収容された領域以外の領域に形成される。
【０１３０】
第４製造例によるニードルフィルム１２３０は前述の第１製造例でのニードルフィルム１２１０と同一なので、これに関する詳細な説明は省略する。
【０１３１】
以下、図１４を参照して、前述の微細構造体基盤薬物注入装置の製造方法の第７実施形態によって製造された微細構造体基盤薬物注入装置の第５製造例を説明する。
【０１３２】
他の実施形態による微細構造体基盤薬物注入装置は、ニードルフィルム２２１０、薬物２３１０、および微細構造体２２１１を含む。
【０１３３】
本実施形態による微細構造体基盤薬物注入装置のニードルフィルム２２１０は前述の微細構造体基盤薬物注入装置の第１製造例と同一なので、これに関する説明は省略する。
【０１３４】
但し、本実施形態による微細構造体基盤薬物注入装置の薬物２３１０は前記微細構造体２２１１の外側面にコーティングされる。即ち、前記薬物２３１０が流体状態で構成されて、前記微細構造体２２１１外側面に塗布されることによって前記微細構造体２２１１の外側面にコーティングされるか、または前記薬物２３１０は固体状態で構成されて、前記微細構造体２２１１外側面に嵌められることによって前記微細構造体２２１１の外側面にコーティングされてもよい。
【０１３５】
前記内部空間部２２１２ａは前記微細構造体２２１１によって形成された充填空間に配置され、内部には気体が収容される。
【０１３６】
その他、本発明による微細構造体基盤薬物注入装置に関する詳細な説明は前述の微細構造体基盤薬物注入装置の製造方法と同一なので、これに関する説明は省略する。
【０１３７】
以上説明した通り、本発明は前述の特定の好ましい実施形態に限定されず、特許請求の範囲で請求する本発明の要旨を離脱せずに当該発明の属する技術分野における通常の知識を有する者によって多様な変形の実施が可能であり、このような変形は本発明の範囲に属する。
【符号の説明】
【０１３８】
１１００：成形モールド
１２００：生分解性素材混合液
１２１０、１２２０、１２３０、１２４０、２２１０：ニードルフィルム
１２１１、１２２１、１２３１、１２４１、２２１１：微細構造体
１２１２：充填空間
１２１２ａ、１２２２ａ、１２３２ａ、１２４２ａ、２２１２ａ：内部空間部
１３１０、１３２０、１３３０、１３４０、２３１０：薬物
１４００：固体薬物製作モールド
１５１０、１５２０、１５３０：形状モールド
【図１】
2022500177.tif 000003
【図２】
2022500177.tif 000004
【図３】
2022500177.tif 000005
【図４】
2022500177.tif 000006
【図５】
2022500177.tif 000007
【図６】
2022500177.tif 000008
【図７】
2022500177.tif 000009
【図８】
2022500177.tif 000010
【図９】
2022500177.tif 000011
【図１０】
2022500177.tif 000012
【図１１】
2022500177.tif 000013
【図１２】
2022500177.tif 000014
【図１３】
2022500177.tif 000015
【図１４】
2022500177.tif 000016
【国際調査報告】
2022500177.tif 000017
2022500177.tif 000018
2022500177.tif 000019
2022500177.tif 000020